РАСТВОР ДЛЯ НАБОРНОЙ МОЗАИКИ
MORTAR FOR TYPESETTING MOSAIC

Изобретение касается растворов, используемых для создания настенных мозаичных картин, орнаментов.
Известен раствор для наборной мозаики (из кусочков смальты), включающий, мас.ч.: молотый минеральный наполнитель (каменную муку из известняка или мрамора) 60; гашеную известь 25; сырое льняное масло 10; вареное льняное масло 5 [1].
Задачей изобретения является повышение пластичности раствора.
Технический результат достигается тем, что раствор для наборной мозаики, включающий молотый минеральный наполнитель, гашеную известь, сырое льняное масло, вареное льняное масло, в качестве наполнителя содержит тальк, при следующем соотношении компонентов, мас.%: тальк 59,5-60; гашеная известь 22-24; сырое льняное масло 10,5-11; вареное льняное масло 5,5-6.
Составы раствора приведены в таблице.
Компоненты
Содержание, мас.%:
состав №1
состав №2
состав №3
Тальк
60
59,8
59,5
Гашеная известь
22
23
24
Сырое льняное масло
12
11,5
11
Вареное льняное масло
6
5,7
5,5
Тальк размалывают и просеивают через сетку №008. Гашеную известь растирают в порошок, просеивают через сетку №008 и смешивают с тальком. К смеси сухих компонентов добавляют сырое льняное масло, вареное льняное масло и тщательно перемешивают.
Раствор для наборной керамики пластичен - пластичность выше, чем у состава по прототипу на 20-25%, и может быть использован для крепления кусочков смальты, самоцветов.
Источники информации
1. Александровский А.В., Попов К.Н. Материалы для декоративных штукатурных, плиточных и мозаичных работ. - М.: Высш. шк., 1986. - С.157.